Суперабсорбирующий материал SAT (суперабсорбирующая бумага)

1. Способ для изготовления мокрым способом суперабсорбирующего материала, включающий в себя:
a) образование водного соляного раствора с концентрацией от 0,01 до 4,5 N ионной соли и значением рН от 0 до 6,0 путем добавления сильной кислоты или щелочи;
b) диспергирование в водном соляном растворе компонента суперабсорбирующего полимера (SAP), выбранного среди полимеров, содержащих по меньшей мере одну кислую смолу, не полностью нейтрализуемую и/или содержащих по меньшей мере одну щелочную смолу;
c) получение первого полотна путем расслоения и всасывания на участке осаждения ленты фильтрующей сетки суспензии SAP;
d) промывку полотна щелочным раствором до обеспечения требуемого уровня нейтрализации кислотности для суспензий SAP в кислотных соляных растворах
e) промывку полотна водой и всасывание;
f) просушку полотна;
H2O
SAP
причем соотношение между рН и концентрацией соли таково, что оно вызывает поглощение воды в SAP, не превышающее приблизительно 30,00 г/г.
2. Способ согласно п. 1, в котором диспергирование в соляном растворе компоненты полимера со сверхвысокой влагопоглощающей способностью (SAP) включает в себя также диспергирование натуральных или искусственных целлюлозных волокон и/или искусственных и/или синтетических смол, которым соответствующим образом придана смачиваемость поверхности либо выполнена их объемная обработка поверхностно-активными агентами, и образование суспензии в водном соляном растворе волокон и SAP со значением рН от 0 до 6,0 в зависимости от типа используемого SAP.
3. Способ согласно п. 1, в котором рН требуемого соляного раствора в пределах от 0 до 6,0 получают также путем использования соответственно предварительно подкисленного или предварительно подщелоченного SAP для получения уровней соляного насыщения такими, что после однократного диспергирования в соляном растворе они вызывают требуемые значения рН.
4. Способ согласно п. 1, в котором диспергирование осуществляют в водном кислотном растворе абсорбционной смолы с анионной водой (SAP) с легким загущением сшитым полимером, и SAP выбирают из группы, в которую входят полиакриловая кислота, гидролизованный акрилнитрильный полимер, гидролизованный акриламидный сополимер, крахмально-акриловый кислотный привитой сополимер, гидролизованный крахмально-акрилнитрильный привитой сополимер, сополимер на основе полимолочной кислоты, полиаспарагиновой кислоты, сополимер этилена и малеинового ангидрида, сополимер изобутилена и малеинового ангидрида, сополимер омыленного винилового ацетатно-акрилового эфира, полистиролсульфат, поливинилфосфорная кислота, поливинилфосфоновая кислота, поливинилсерная кислота, поливинилсульфоновая кислота и их смеси; предпочтительно, смоляной кислотой является полиакриловая кислота.
5. Способ согласно п. 1, в котором дополнительные полотна методом стратификации получают на полотне, полученном в шаге е), путем повторения шагов с)-е).
6. Способ согласно п. 5, в котором на первом полотне, полученном путем стратификации анионного SAP согласно шагам а)-е), осуществляется прямое расслоение полотна катионного SAP согласно шагам а)-е) с последующим выполнением для него шага f).
7. Способ согласно п. 6, в котором стратификация анионного SAP, за которой следует стратификация катионного SAP, повторяется один или более раз.
8. Способ согласно п. 7, в котором стратификационные полотна имеют разный композиционный состав с волокнами или без волокон.
9. Способ согласно п. 1, в котором диспергированный в соляном растворе SAP состоит из гранул, порошков, волокон, хлопьев либо зерен или их смесей.
H2O
SAP
H2O
SAP
H2O
SAP
H2O
SAP
10. Способ согласно п. 1, в котором соотношение между рН и концентрацией соли таково, что оно вызывает поглощение воды полимером SAP не более приблизительно 20,00 г/г, предпочтительно менее 15,00 г/г, еще более предпочтительно между 10,00 г/г и 0,05 г/г.
11. Способ согласно п. 1, в котором по меньшей мере одно полотно содержит влагопрочную смолу - такую как полиамидоамин-эпихлоргидрин (РАЕ) или аналогичные смолы.
12. Способ для изготовления мокрым способом суперабсорбирущего материала, включающий в себя:
a) образование водного соляного раствора с концентрацией 0,01-4,5 N ионной соли и значением рН от 8,0 до 14,0 путем добавления сильной кислоты или сильной щелочи;
b) диспергирование в водном соляном растворе компонента суперабсорбирующего полимера (SAP), выбранного среди полимеров, содержащих по меньшей мере одну смоляную кислоту, не полностью нейтрализуемую в случае кислотного соляного раствора, и/или содержащих по меньшей мере одну щелочную смолу, не полностью нейтрализуемую в случае щелочного соляного раствора;
c) получение на практике первого полотна путем расслоения и осаждения вакуумным всасыванием суспензии SAP на секции осаждения ленты фильтрующей сетки;
d) промывку полотна кислотным раствором до требуемого уровня нейтрализации щелочности для суспензий SAP в щелочных соляных растворах
e) промывку полотна водой и всасывание;
f) просушку полотна;
H2O
SAP
причем соотношение между рН и концентрацией соли таково, что оно вызывает поглощение воды в SAP, не превышающее примерно 30,00 г/г.
13. Способ согласно п. 12, в котором диспергирование в соляном растворе компонента полимера со сверхвысокой влагопоглощающей способностью (SAP) включает в себя также диспергирование натуральных или искусственных целлюлозных волокон и/или искусственных и/или синтетических смол, которым соответствующим образом придана смачиваемость поверхности либо выполнена их объемная обработка поверхностно-активными агентами, и образование суспензии в водном соляном растворе волокон и SAP со значением рН от 8 до 14,0 в зависимости от типа используемого SAP.
14. Способ согласно п. 12, в котором рН требуемого соляного раствора в пределах диапазона от 8,0 до 14,0 получают также путем использования предварительно подкисленного или предварительно подщелоченного SAP для получения уровней соляного насыщения такими, что после однократного диспергирования в соляном растворе они вызывают требуемые значения рН.
15. Способ согласно п. 12, в котором диспергирование выполняют в щелочном водном растворе абсорбционной смолы с катионной водой (SAP) с легким загущением сшитым полимером, и SAP выбирают из группы поливиниламина, полиэтиленимина, поливинилгванидина, полиаллиламина, полиаллилгванидина, полидиалкиламинометакриламид, полимера, приготовленного из сложноэфирного аналога N-диалкиламинометакриламида, гидроокиси полидиметилдиалкиламмония, модифицированного гванидином полистирена, четвертичного полистирена, четвертичного полиметакриламида или его сложноэфирного аналога, поливинилспиртового совиниламина и их смесей; предпочтительно, щелочными смолами являются поливиниламин, полиэтиленимин, поливинилгванидин, полидиметиламиноэтил акриламид, полидиметиламинопропилметакриламид (DMAPMA).
16. Способ согласно п. 12, в котором дополнительные полотна методом стратификации получают на полотне, полученном в шаге е), путем повторения шагов с)-е).
17. Способ согласно п. 16, в котором на первом полотне, полученном путем стратификации анионного SAP согласно шагам а)-е), осуществляется прямое расслоение полотна катионного SAP согласно шагам а)-е) с последующим выполнением для него шага f).
18. Способ согласно п. 17, в котором стратификация анионного SAP, за которой следует стратификация катионного SAP, повторяется один или более раз.
19. Способ согласно п. 18, в котором стратификационные полотна имеют разный композиционный состав с волокнами или без волокон.
20. Способ согласно п. 12, в котором диспергированный в соляном растворе SAP состоит из гранул, порошков, волокон, хлопьев либо зерен или их смесей.
H2O
SAP
H2O
SAP
H2O
SAP
H2O
SAP
21. Способ согласно п. 12, в котором соотношение между рН и концентрацией соли таково, что оно вызывает поглощение воды полимером SAP не более приблизительно 20,00 г/г, предпочтительно менее 15,00 г/г, еще более предпочтительно между 10,00 г/г и 0,05 г/г.
22. Способ согласно п. 12, в котором по меньшей мере одно полотно содержит влагопрочную смолу - такую как полиамидоамин-эпихлоргидрин (РАЕ) или аналогичные смолы.